(57)【要約】【課題】ＩｎＧａＺｎ廃材からガリウムを回収するアルカリ溶融法において、最小限の水酸化アルカリ量によって、低コストで効率よくガリウムを回収する方法を提供する。【解決手段】ＩｎＧａＺｎ廃材を５mm角以下に粉砕し、該ＩｎＧａＺｎ廃材に含まれるガリウムモル量と亜鉛モル量の２倍の合計量に対して１〜２.５倍モル当量の水酸化アルカリを添加混合した後、２５０℃以上に加熱してスラリーとし、さらに水を加えてガリウムと亜鉛を浸出させた後に、濾過してガリウム亜鉛含有液をインジウム含有残渣から分離回収し、このガリウム亜鉛含有液に酸を加えてｐＨ１２〜１３に調整して液中の亜鉛とインジウムを水酸化物沈澱にして固液分離し、この液分に硫化剤を加えて液中の亜鉛を硫化物として沈澱させ、これを固液分離して高純度のガリウム液を回収することを特徴とするガリウムの回収方法。【選択図】図１
2014025141.tif 000002
【特許請求の範囲】
【請求項１】
インジウムとガリウムと亜鉛を主成分とするＩｎＧａＺｎ廃材を５mm角以下に粉砕し、該ＩｎＧａＺｎ廃材に含まれるガリウムモル量と亜鉛モル量の２倍の合計量に対して１〜２.５倍モル当量の水酸化アルカリを添加した後２５０℃以上に加熱してスラリーとし、ガリウムと亜鉛のアルカリ塩を生成させ、さらに水を加えてガリウムと亜鉛を浸出させ後に、酸を加えてｐＨ１２〜１３に調整して液中の亜鉛と液中に残留するインジウムを水酸化物沈澱にして固液分離し、この液分に硫化剤を加えて液中の亜鉛を硫化物として沈澱させ、これを固液分離して高純度のガリウム液を回収することを特徴とするガリウムの回収方法。
【請求項２】
ＩｎＧａＺｎ廃材を０.００１mm角〜０.５mm角に粉砕し、該ＩｎＧａＺｎ廃材に含まれるガリウムモル量と亜鉛モル量の２倍の合計量に対して１.５〜２.０倍モル当量の水酸化ナトリウムと水酸化ナトリウム重量の１〜５倍の水を添加してスラリーにし、該スラリーを大気下または酸化雰囲気下で２８０℃〜４００℃に加熱してガリウムおよび亜鉛のナトリウム塩を生成させ、さらに水を加えてガリウムおよび亜鉛を浸出させる請求項１に記載するガリウムの回収方法。
【請求項３】
ガリウムと亜鉛が浸出した水浸出液、または該水浸出液からインジウム残渣を固液分離して回収したガリウム亜鉛含有液に、酸を加えてｐＨ１２〜１３に調整して液中の亜鉛と液中に残留するインジウムを水酸化物沈澱にし、これを固液分離する請求項１または請求項２に記載するガリウムの回収方法。
【請求項４】
ｐＨ調整してインジウムと亜鉛の水酸化物を固液分離したガリウム含有液に、液中の亜鉛量に対して２倍〜５倍モル当量の硫化剤を加えて硫化亜鉛を沈澱させる請求項１〜請求項３の何れかに記載するガリウムの回収方法。
【請求項５】
硫化処理して回収した高純度ガリウム液を電解処理して金属ガリウムを回収する請求項１〜請求項４の何れかに記載するガリウムの回収方法。
【請求項６】
水浸出後に固液分離したインジウム残渣を塩酸に溶解し、この溶解液に亜鉛またはアルミニウムを添加して金属インジウムを析出させて回収する請求項１〜請求項５の何れかに記載するガリウムの回収方法。
【発明の詳細な説明】
【技術分野】
【０００１】
本発明は、ガリウムとインジウムを主成分とする廃材（ＩｎＧａ廃材と云う）からガリウムを効率よく回収する方法に関する。
【背景技術】
【０００２】
Ｉｎ、Ｇａ、およびＺｎを含む複合酸化物半導体（In−Ga−Zn複合酸化物半導体、ＩＧＺＯ半導体）は、アモルファスシリコンを使用した液晶モニターに比べ、明るく、消費電力が低く、高精細化(高解像度化)が見込まれるなどの利点を有することから、近年、開発が活発化しており、これに伴い、ＩＧＺＯ半導体の製造工程や使用済みＩＧＺＯ廃材などからインジウムおよびガリウムを効率よく回収することが求められている。
【０００３】
ＩＧＺＯ廃材からインジウムやガリウムを回収する方法として、例えば、ＩＧＺＯ廃材を酸に溶解した後に、水酸化アルカリまたはアンモニア水を添加し、ｐＨを１１〜１４に調整してインジウムおよび亜鉛を水酸化物として沈殿させ、これを固液分離してガリウム含有液を回収する酸溶解法が従来から知られている。得られたガリウム含有液をそのまま電解して金属ガリウムを得ることができる。一方、残渣に含まれるインジウムや亜鉛の水酸化物は塩酸などに溶解し、亜鉛を用いたセメンテーションなどによって金属インジウムを回収することができる。
【０００４】
しかし、従来の酸溶解法は、溶液のｐＨを１１〜１４に調整する際に大量の水酸化アルカリを使用する必要があり、また生成する水酸化インジウム沈澱、水酸化亜鉛沈澱は微細であるため固液分離性に劣り、操業上問題になる場合がある。
【０００５】
インジウムおよびガリウムを含有する原料（ＩｎＧａ原料と云う）を酸溶解してから溶媒抽出（特許文献１）や樹脂吸着（特許文献２）によってインジウム、ガリウムを回収する方法も知られている。しかし、従来の溶媒抽出法、樹脂吸着法は特殊な溶媒や樹脂を必要としたり防爆設備にする必要があることから薬品費高、設備費高になる問題がある。
【０００６】
一方、ＩｎＧａ原料を水酸化アルカリと混合して加熱し、水を加えてガリウムを選択的に溶出し、インジウムを分離濃縮するアルカリ溶解法も知られている（特許文献３）。この方法は、上記酸溶解法とは違い、中和工程を必要としないため、薬液コストを削減できる可能性がある。なお、インジウム残渣は例えば塩酸などに溶解し、亜鉛やアルミニウムなどを用いたセメンテーションにて金属インジウムを回収することができる（特許文献４）。
【先行技術文献】
【特許文献】
【０００７】
【特許文献１】特開２０１１−６３８８２号公報
【特許文献２】特開２０１０−１７９２０５号公報
【特許文献３】特開２００７−５６３３７号公報
【特許文献４】特開２００８−５６９９９号公報
【発明の概要】
【発明が解決しようとする課題】
【０００８】
従来のアルカリ溶融法（特許文献３）は、ガリウムの浸出率を上げるために大量のアルカリを使用している。具体的にはＩｎＧａ原料の等倍質量以上の水酸化ナトリウムを添加している。この水酸化ナトリウムの添加量はモル当量に換算すると約８.９倍モル当量であり、このように大量の水酸化アルカリを添加すると、コスト的に不利なうえに、ガリウム以外の不純物も原料から溶出するので不純物の除去処理に手間取る問題がある。例えば、ガリウムを浸出させた液に硫化剤を添加して不純物を沈殿させる場合、液が強アルカリ性では不純物が硫化物として沈殿し難いため、適切なｐH域になるように、酸を添加して過剰なアルカリを中和する必要がある。
【０００９】
本発明は、ＩｎＧａＺｎ廃材からガリウムを回収するアルカリ溶融法において、大量の水酸化アルカリを使用せず、最小限の水酸化アルカリ量によって、低コストで効率よくガリウムを回収する処理方法を提供する。
【課題を解決するための手段】
【００１０】
本発明の処理方法は、上記課題を解決する手段として以下の構成を有するガリウムの回収方法である。
〔１〕インジウムとガリウムと亜鉛を主成分とするＩｎＧａＺｎ廃材を５mm角以下に粉砕し、該ＩｎＧａＺｎ廃材に含まれるガリウムモル量と亜鉛モル量の２倍の合計量に対して１〜２.５倍モル当量の水酸化アルカリを添加した後２５０℃以上に加熱してスラリーとし、ガリウムと亜鉛のアルカリ塩を生成させ、さらに水を加えてガリウムと亜鉛を浸出させ後に、酸を加えてｐＨ１２〜１３に調整して液中の亜鉛と液中に残留するインジウムを水酸化物沈澱にして固液分離し、この液分に硫化剤を加えて液中の亜鉛を硫化物として沈澱させ、これを固液分離して高純度のガリウム液を回収することを特徴とするガリウムの回収方法。
〔２〕ＩｎＧａＺｎ廃材を０.００１mm角〜０.５mm角に粉砕し、該ＩｎＧａＺｎ廃材に含まれるガリウムモル量と亜鉛モル量の２倍の合計量に対して１.５〜２.０倍モル当量の水酸化ナトリウムと水酸化ナトリウム重量の１〜５倍の水を添加してスラリーにし、該スラリーを大気下または酸化雰囲気下で２８０℃〜４００℃に加熱してガリウムおよび亜鉛のナトリウム塩を生成させ、さらに水を加えてガリウムおよび亜鉛を浸出させる上記[１]に記載するガリウムの回収方法。
〔３〕ガリウムと亜鉛が浸出した水浸出液、または該水浸出液からインジウム残渣を固液分離して回収したガリウム亜鉛含有液に、酸を加えてｐＨ１２〜１３に調整して液中の亜鉛と液中に残留するインジウムを水酸化物沈澱にし、これを固液分離する上記[１]または上記[２]に記載するガリウムの回収方法。
〔４〕インジウムと亜鉛の水酸化物を固液分離したガリウム含有液に、液中の亜鉛量に対して２倍〜５倍モル当量の硫化剤を加えて硫化亜鉛を沈澱させる上記[１]〜上記[３]の何れかに記載するガリウムの回収方法。
〔５〕硫化処理して回収した高純度ガリウム液を電解処理して金属ガリウムを回収する上記[１]〜上記[４]の何れかに記載するガリウムの回収方法。
〔６〕水浸出後に固液分離したインジウム残渣を塩酸に溶解し、この溶解液に亜鉛またはアルミニウムを添加して金属インジウムを析出させて回収する上記[１]〜上記[５]の何れかに記載するガリウムの回収方法。
【００１１】
〔具体的な説明〕
本発明の処理工程の一例を図１に示す。ＩｎＧａＺｎ廃材を５mm角以下に粉砕する（粉砕工程）。好ましくは、０.００１mm角〜０.５mm角に粉砕する。ＩｎＧａＺｎ廃材が５mm角より大きいと、水酸化アルカリとの接触面積が小さくなり、溶解反応が遅いので、ガリウムの浸出率が低下し、ガリウム浸出率を高くするには多量の水酸化アルカリを必要とし、また処理時間を長くする必要がある。なお、ＩｎＧａＺｎ廃材を０.００１mmより小さく粉砕すると、次工程での濾過性が低下する。粉砕手段は限定されず、ボールミル、ロッドミル等を使用することができる。
【００１２】
ＩｎＧａＺｎ廃材は、例えば、ＩＧＺＯ半導体の製造工程やＩＧＺＯ廃棄物処理工程などにおいて生じたインジウムおよびガリウムおよび亜鉛を主成分とした廃棄物などである。
具体的には、例えば、ガリウム含有量が概ね２０質量％〜２６質量％のＩｎ−Ｇａ−Ｚｎ複合酸化物（ＩＧＺＯ）廃材などを原料に用いることができる。
なお、従来知られているアルカリ溶融法（特許文献３）では、インジウム含有量とガリウム含有量がほぼ同程度のものを原料としているが、本発明の処理方法によれば、ガリウム含有量がインジウム含有量よりも少ない原料、例えば、ＩＧＺO廃材（In量約37〜42wt％、Ga量約20〜26wt％、Zn量約12〜21wt％、O量約20〜21wt％）についても、低コストで効率よく高純度のガリウムを回収することができる。
【００１３】
粉砕したＩｎＧａＺｎ廃材にＮａＯＨ、ＫＯＨなどの水酸化アルカリを混合し熱処理を行う（アルカリ溶融工程）。ＮａＯＨを用いればコスト的に有利である。水酸化アルカリに水酸化ナトリウム重量の１〜５倍の水を加え水酸化アルカリ水溶液にして、あるいは水酸化アルカリと共に水をＩｎＧａＺｎ廃材に加えて混合しスラリーにすると、ガリウムおよび亜鉛が均一に水酸化アルカリと反応してガリウムと亜鉛の浸出率が向上するので好ましい。
【００１４】
例えば、水酸化アルカリとしてＮａＯＨを用い、ＩｎＧａＺｎ廃材に混合して加熱すると次式(１)〜(３)に示すようにインジウム、ガリウム、亜鉛は酸化物になり、次式(４)(５)に示すように、酸化ガリウムと酸化亜鉛はＮａＯＨと反応してアルカリ塩を生成する。さらに、水浸出時には、次式(６)(７)に示すように、このアルカリ塩が水に溶解する。一方、酸化インジウムはＮａＯＨとほとんど反応しないので、インジウムの大部分は固形物中に残留する。
【００１５】
2In + 1.5O２  → In２O３                  （１）
2Ga + 1.5O２  → Ga２O３                  （２）
Zn + 0.5O２   → ZnO                     （３）
Ga２O３ + 2NaOH  → 2NaGaO２ + H２O        （４）
ZnO + 2NaOH  → 2Na２ZnO２ + H２O         （５）
NaGaO２ + 2H２O → NaGa(OH)４             （６）
Na２ZnO２ + 2H２O → Na２Zn(OH)４          （７）
【００１６】
本発明の処理方法では、水酸化アルカリをＩｎＧａＺｎ廃材に含まれるガリウムモル量と亜鉛モル量の２倍の合計量に対して１〜２.５倍モル当量、好ましくは１.５〜２.０倍モル当量の水酸化ナトリウム水溶液を添加する。
アルカリ溶融反応において、式(４)(５)に示すように、ガリウム１モルに対してＮａＯＨは１モル当量反応し、亜鉛１モルに対してＮａＯＨは２モル当量反応する。従って、ＩｎＧａＺｎ廃材中のガリウムのモル量[Ｇａ]、亜鉛のモル量[Ｚｎ]に対して、その合計量（[Ｇａ]＋２[Ｚｎ]）の１〜２.５倍モル当量の水酸化ナトリウム水溶液を添加する。
【００１７】
水酸化アルカリ添加量が上記合計量の１倍モル当量より少ないとガリウムの浸出率が低下する。一方、水酸化アルカリ添加量が２.５倍モル当量より多いと、ガリウム浸出率は横ばいであり、コスト的に不利であるうえ、高ｐＨのためにインジウムの溶解量が増え、インジウムを除去する手間が増える。しかも水酸化アルカリ量が多くｐＨが高い液性下では、硫化剤を加えて亜鉛を硫化物として沈澱させるときに、硫化亜鉛が沈澱し難い。硫化亜鉛が沈澱しやすいｐＨ域まで下げるには大量の酸を必要とし、コスト的に不利になる。さらに、水酸化アルカリ量が多いと、ガリウム亜鉛含有液の粘性が高くなり次工程の濾過性が悪化する。
【００１８】
ＩｎＧａＺｎ廃材に含まれるインジウム、ガリウム、亜鉛が金属状態や合金状態であるときには、式(１)〜(５)に示すように、これらを酸化してアルカリと反応させるため、大気下または酸素を含む酸化雰囲気下で熱処理を行う。熱処理は２５０℃以上にて行う。熱処理が２５０℃より低いとガリウムが十分に反応しないので、ガリウム浸出率が低下する。熱処理温度は２８０〜４００℃が好ましい。４００℃以上ではガリウム浸出率が横ばいであり熱量のコストが不利である。加熱時間は概ね０.５〜２時間が適当である。０.５時間より短いと反応が不十分であり、２時間を超えるとガリウム浸出率が横ばいである。
【００１９】
熱処理後、冷却した後に水を添加してガリウムおよび亜鉛を浸出させる（水浸出工程）。水の添加量はＩｎＧａＺｎ廃材体積の２〜１０倍が好ましい。ガリウムおよび亜鉛が十分に浸出するように、水を添加して３０分〜１時間撹拌するとよい。
式(６)(７)に示すように、アルカリ溶融で生じたガリウムと亜鉛のアルカリ塩は水と反応して水酸化物になり、これが水に溶解してガリウムと亜鉛が浸出した水浸出液を生じる。一方、インジウムの大部分はアルカリ溶解せずに酸化インジウムとして固形分に含まれるので、上記水浸出液からインジウム残渣を固液分離してガリウム亜鉛含有液を回収する。
【００２０】
なお、アルカリ溶融の際に、式(４)(５)の反応性の相違に基き、Ｇａ2Ｏ3はＺｎＯより多く浸出され、ＺｎＯの一部はインジウム残渣中に残留する。また、インジウム残渣には浸出されなかったガリウムが微量含まれるので、必要に応じて、このインジウム残渣をアルカリ溶融工程に戻し、再び水酸化アルカリと混合して加熱処理することによってガリウム回収率を上げることができる。
【００２１】
また、インジウム残渣は塩酸などに溶解し、その溶解液に亜鉛やアルミニウムなどを添加してセメンテーションによって金属インジウムを回収することができる。
【００２２】
上記ガリウム亜鉛含有液は概ねｐＨ１３〜１４の強アルカリ性であり、ガリウムと共に亜鉛が溶解しており、また少量のインジウムが含まれている。具体的には、例えば、亜鉛を０.５〜２０g/L、インジウムを５〜１０mg/L程度含んでいる。このガリウム亜鉛含有液をそのまま電解処理するとインジウムと亜鉛を含んだ低純度の金属ガリウムが析出する。
【００２３】
そこで、上記ガリウム亜鉛含有液に塩酸や硫酸を加えてｐＨを１２〜１３に調整して液中の亜鉛とインジウムを水酸化物沈澱にする。ｐＨ１２〜１３で水酸化亜鉛および水酸化インジウムは沈澱するが、ガリウムは水酸化物の沈澱を形成せずに液中に残る。これを固液分離し、亜鉛とインジウムを除去したガリウム含有液を回収する（水酸化処理工程）。
ガリウム亜鉛含有液のｐＨが１２未満になると水酸化ガリウムが沈澱するようになり、ｐＨが１３より高いと、インジウムおよび亜鉛の水酸化物が十分に沈澱しないので好ましくない。なお、上記水浸出後にインジウム残渣を固液分離せずに、そのままスラリーのｐＨを１２〜１３に調整して水酸化亜鉛および水酸化インジウムを沈澱させた後に、固液分離してガリウム含有液を回収してもよい。
【００２４】
回収したガリウム含有液にはまだ亜鉛が微量（1〜10mg/L）含まれているので、硫化剤を加えて液中の亜鉛を硫化物として沈澱させ、これを固液分離して高純度のガリウム液を回収する（硫化処理工程）。硫化剤は水硫化ソーダ(NaHS)、硫化ソーダ(Na2S)などが低コストで有利である。硫化剤の添加量はガリウム含有液に残留する亜鉛の２倍〜５倍モル当量が好ましい。硫化剤が２倍モル当量より少ないと硫化亜鉛の生成が不十分であるため亜鉛の除去効果が低く、５倍モル当量より多くても亜鉛の除去効果は横ばいである。
【００２５】
上記硫化処理後に硫化銅沈澱を固液分離し、銅含有量の少ない高純度ガリウム液を回収する。この高純度ガリウム液の電解処理によって、ガリウム純度９９.９９９％以上の金属ガリウムを得ることができる（電解工程）。
【発明の効果】
【００２６】
本発明のガリウム回収方法は、従来の溶媒抽出法や樹脂吸着法のような特殊な溶媒や樹脂を用いたり、防爆設備にする必要がなく、また、従来のアルカリ溶融法に比較して水酸化アルカリ量が格段に少なく、従って、共存する亜鉛やインジウムをガリウムと分離するのが容易であり、低コストで効率よく高純度のガリウムを回収することができる。
【図面の簡単な説明】
【００２７】
【図１】本発明の一例を示す処理工程図
【発明を実施するための形態】
【００２８】
以下、本発明の実施例を比較例と共に示す。なお、Ｇａ、Ｉｎ、Ｚｎの浸出率、Ｉｎ、Ｚｎの除去率はおのおの原料（ＩｎＧａＺｎ廃材）に含まれるＧａ量、Ｉｎ量、Ｚｎ量に対する割合である。
【００２９】
〔実施例１〕
ＩＧＺＯ廃材（In35wt％、Ga20wt％、Zn20wt％）１００gを５mm角以下に粉砕した後、ＮａＯＨを５７.５ｇ（Gaのモル量[Ga]とZnのモル量[Zn]の2倍の合計[Ga]+2[Zn]の1.6倍モル当量）混合し、大気中、４００℃で２時間加熱した後、室温まで冷却してから、さらに水５００ml添加して３０分〜１時間時間経過した後に濾過し、ＧａＺｎ含有液とＩｎ残渣に分離した。回収したＧａＺｎ含有液のＧａ濃度は３６.８ｇ/Ｌ、Ｚｎ濃度は１０g/Ｌ、Ｉｎ濃度は４mg/Lであり、従ってＧａの浸出率は９２％、Ｚｎの浸出率は２５％、Ｉｎの浸出率は０.００６％であった。
【００３０】
〔実施例２〕
ＩＧＺＯ廃材（In35wt％、Ga20wt％、Zn20wt％）１００gを０.００１mm角〜０.５mm角に粉砕した後、ＮａＯＨを５７.５ｇ（Gaのモル量[Ga]とZnのモル量[Zn]の2倍の合計[Ga]+2[Zn]の1.6倍モル当量）と、水５０mlを混合してスラリーとした後、大気中、４００℃で２時間加熱した後、室温まで冷却してから、さらに水５００ml添加して３０分〜１時間時間経過した後に濾過し、ＧａＺｎ含有液とＩｎ残渣に分離した。回収したＧａＺｎ含有液のＧａ濃度は３８.４ｇ/Ｌ、Ｚｎ濃度は１４g/Ｌ、Ｉｎ濃度は５mg/Lであり、従ってＧａの浸出率は９６％、Ｚｎの浸出率は３５％、Ｉｎの浸出率は０.００７％であった。
【００３１】
〔実施例３〕
実施例２で得たＧａＺｎ含有液のｐＨは１３.５であったので、９８％濃度の硫酸２７mlを添加してｐＨを１２.６に調整した。pH調整後、固液分離して高純度のガリウム液を得た。この高純度Ｇａ液（５３０ml）のＧａ濃度は３６.２ｇ/Lであり、Ｚｎ濃度は２０mg/L、Ｉｎ濃度は０.１mg/Lであり、ＧａＺｎ含有液からのガリウム回収率は９９.９%、Ｉｎ除去率、Ｚｎ除去率はそれぞれ９７.９％、９９.８％であった。
【００３２】
〔実施例４〕
実施例３で得たＧａ含有液に、ＮａＨＳを１８.２mg（Ga含有液中Znの2倍モル当量）添加し、十分に攪拌した後、濾過して高純度Ｇａ液を得た。高純度Ｇａ液（５３０ml）中のＩｎ濃度、Ｇａ濃度、Ｚｎ濃度はそれぞれ０.１mg/L、３６.２ｇ/L、０.１mg/Lであり、Ｇａ含有液からのＧａ回収率は１００％、Ｉｎ除去率、Ｚｎ除去率はそれぞれ０％、９９.５％であった。また、この高純度Ｇａ液を電解して得た金属Ｇａの純度は９９.９９９％以上であった。
【００３３】
〔実施例５〕
実施例２で得たＩｎ残渣を、３５%濃度の塩酸を１８７mlと水１０５mlを加えた３００mlに溶解した後、この溶解液にＺｎ板とＡｌ板を投入してセメンテーションを行い、金属Ｉｎを得た。得られた金属Ｉｎは３５.４ｇ（In99.1wt％、Zn0.9wt％)であり、Ｉｎ回収率は９９.９％以上であった。
【００３４】
〔実施例６〕
NaOHを３５.９ｇ（Gaのモル量[Ga]とZnのモル量[Zn]の2倍の合計[Ga]+2[Zn]の1モル当量）添加し、大気下、２５０℃で８時間加熱した以外は実施例２と同じ処理を行ったところ、水浸出後に固液分離して回収したＧａＺｎ含有液のＧａ濃度は３４ｇ/L、Ｚｎ濃度は８g/Lであり、Ｇａ浸出率は８５％、Ｚｎ浸出率は２０％であった。
【００３５】
〔比較例１〕
ＩＧＺＯ廃材を５mm角〜１０mm角に粉砕した原料を使用した以外は実施例２と同じ処理を行なったところ、Ｉｎ、Ｇａ、Ｚｎの浸出率はそれぞれ０％、１０％、５％であった。
【００３６】
〔比較例２〕
ＮａＯＨを２８．７ｇ（Ｇａモル量[Ga]とＺｎモル量[Zn]の２倍の合計量〔[Ga]＋2[Zn]〕に対して０.８倍モル当量）を添加した以外は実施例２と同じ処理を行なったところ、Ｉｎ、Ｇａ、Ｚｎの浸出率はそれぞれ０％、７７％、２％であった。
【００３７】
〔比較例３〕
ＮａＯＨを３５９ｇ（Ｇａモル量[Ga]とＺｎモル量[Zn]の２倍の合計量〔[Ga]＋2[Zn]〕に対して１０倍モル当量）を添加した以外は実施例２と同じ処理を行なったところＩｎ、Ｇａ、Ｚｎの浸出収率はそれぞれ０％、９５％、９５％であった。ＧａＺｎ含有液をｐＨ＝１２.６まで中和してＺｎとＩｎを水酸化物として除去する際、使用した９８％濃度の硫酸量は２２７mlであった。
【図１】
2014025141.tif 000003